(57)【要約】【課題】視角とカラーシフトを改善し、透光率と光学特性を向上すると共に薄くできる液晶ディスプレイ装置の提供。【解決手段】  透明基板３１１上に偏光薄膜３１２、光線ブロック薄膜３１３を積層形成し、液晶素子３２上の光学補償膜３１４に重ねて一体化する。  液晶ディスプレイは、光源に対して偏光板３５、液晶素子３２、及びこれらの光学補償膜を形成した偏光板から構成することにより、視覚を拡大し、光学特性を向上すると共に液晶ディスプレイを薄くすることができる。【選択図】  図５
2006126733.tif 000002
【特許請求の範囲】
【請求項１】
光学補償膜であって、
少なくとも一層の光線ブロック材料層を形成する透明高分子薄膜からなり、
前記透明高分子薄膜と前記光線ブロック材料層は、それぞれ、以下の光学条件式を満たし、
２２０nm＜Ro（a）＋Ro（b）＜０．１nm；
−２７０nm＜Rth（a）＋Rth（b）＜１１０nm；
Ro（a）及びRth（a）は、それぞれ、前記光線ブロック材料層のRo及びRth値、Ro（b）及びRth（b）は、それぞれ、前記透明高分子薄膜のRo及びRth値であり、
また、nxは、表面上のX軸方向の屈折率、nyは、表面上のY軸方向の屈折率、且つ、nzは厚さ上のZ軸方向の屈折率とするとき；
Ro＝（nx−ny）＊d；Rth＝｛（nx＋ny）/２−nz｝＊d；（但し、dは厚さ）
であることを特徴とする光学補償膜。
【請求項２】
前記光学補償膜の光線ブロック材料層は、更に、
−３００nm＜Rth（a）＜−１０nm；
の光学条件式を満たすことを特徴とする請求項１に記載の光学補償膜。
【請求項３】
前記透明高分子薄膜は、トリアセチル基セルロース、プロピオニル基セルロース、ポリアミド系、ポリカーボネート系、ポリ系、ポリスチレン系、ポリアクリル酸系、ポリノルボルネン系、酢酸エチル系等からなる透明樹脂であることを特徴とする請求項１に記載の光学補償膜。
【請求項４】
光学補償膜を積層する偏光板であって、
偏光板構造の強度と硬度を提供する第一透明基板と、
前記第一透明基板上に形成される偏光薄膜と、
透明高分子薄膜を有し、前記透明高分子薄膜上に、少なくとも一層の光線ブロック材料層を形成する光学補償膜と、
からなり、
前記透明高分子薄膜と前記光線ブロック材料層は、それぞれ、以下の光学条件を満たし、
２２０nm＜Ro（a）＋Ro（b）＜０．１nm；
−２７０nm＜Rth（a）＋Rth（b）＜１１０nm；
前記Ro（a）及びRth（a）は、それぞれ、前記光線ブロック材料層のRo及びRth値で、前記Ro（b）及びRth（b）は、それぞれ、前記透明高分子薄膜のRo及びRth値であり、
また、nxは、表面上のX軸方向の屈折率、nyは、表面上のY軸方向の屈折率、且つ、nzは厚さ上のZ軸方向の屈折率とするとき；
Ro＝（nx−ny）＊d；Rth＝｛（nx＋ny）/２−nz｝＊d；（但し、dは厚さ）
であることを特徴とする偏光板。
【請求項５】
前記光学補償膜は、直接、前記偏光薄膜上に形成され、第一透明基板、偏光薄膜、光学補償膜を一体にし、且つ、前記第一透明基板と前記光学補償膜は、それぞれ、偏光薄膜の両相対する表面上の保護層を構成すると共に、前記光線ブロック材料層は、更に、
−３００nm＜Rth（a）＜−１０nm；
の光学条件式を満たすことを特徴とする請求項４に記載の偏光板。
【請求項６】
前記第一透明基板は、トリアセチル基セルロースを含むTAC板からなり、前記偏光薄膜は、ポリビニルアルコールを含むPVA薄膜であることを特徴とする請求項４に記載の偏光板。
【請求項７】
前記偏光板は、更に、第一光線ブロック薄膜を有し、前記第一光線ブロック薄膜は、nx>ny＝nzを満たす高分子薄膜で、前記第一光線ブロック薄膜は、６０nm<Ro<２５０nmの条件を満たすことを特徴とする請求項４に記載の偏光板。
【請求項８】
光学補償膜を積層する偏光板であって、主に、第一透明基板上に偏光薄膜を形成すると共に、前記偏光薄膜が前記第一透明基板上に相対するもう一つの表面上に、少なくとも一つの光学補償膜を直接形成し、前記光学補償膜は、偏光薄膜の保護層となることを特徴とする偏光板。
【請求項９】
前記光学補償膜は、透明高分子薄膜を有し、前記透明高分子薄膜上に、少なくとも一層の光線ブロック材料層を形成し；
前記透明高分子薄膜と前記光線ブロック材料層は、それぞれ、以下の光学条件式を満たし、
２２０nm＜Ro（a）＋Ro（b）＜０．１nm；
−２７０nm＜Rth（a）＋Rth（b）＜１１０nm；
−３００nm＜Rth（a）＜−１０nm；
前記Ro（a）及びRth（a）は、それぞれ、前記光線ブロック材料層のRo及びRth値で、前記Ro（b）及びRth（b）は、それぞれ、前記透明高分子薄膜のRo及びRth値であり、
また、nxは、表面上のX軸方向の屈折率、nyは、表面上のY軸方向の屈折率、且つ、nzは厚さ上のZ軸方向の屈折率とするとき
Ro＝（nx−ny）＊d；Rth＝｛（nx＋ny）/２−nz｝＊d；（但し、dは厚さ）
であることを特徴とする請求項８に記載の偏光板。
【請求項１０】
前記偏光板は、更に、第一光線ブロック薄膜を有し、前記第一光線ブロック薄膜は、nx>ny＝nzを満たす高分子薄膜で、前記nxは、前記光線ブロック薄膜表面上のX軸方向の屈折率、前記nyは、前記光線ブロック薄膜表面上のY軸方向の屈折率、且つ、前記nzは前記光線ブロック薄膜厚さ上のZ軸方向の屈折率であり、前記第一光線ブロック薄膜は、６０nm<Ro<２５０nmの条件を満たし、前記Ro＝（nx‐ny）＊dで、前記dは厚さであることを特徴とする請求項８に記載の偏光板。
【請求項１１】
液晶ディスプレイ装置であって、
上表面と下表面を有する液晶素子と、
光学補償膜を積層し、前記液晶素子の上表面に貼覆される第一偏光板と、
からなり、前記偏光板は、更に、
偏光板構造の強度と硬度を提供する第一透明基板と、
前記第一透明基板上に形成される偏光薄膜と、
前記偏光薄膜上に直接形成され、前記第一透明基板、前記偏光薄膜と共に一体にされる光学補償膜と、
からなることを特徴とする液晶ディスプレイ装置。
【請求項１２】
前記光学補償膜は、透明高分子薄膜を有し、前記透明高分子薄膜上に、少なくとも一層の光線ブロック材料層を形成し；
前記透明高分子薄膜と前記光線ブロック材料層は、それぞれ、以下のような光学条件式を満たし、
２２０nm＜Ro（a）＋Ro（b）＜０．１nm；
−２７０nm＜Rth（a）＋Rth（b）＜１１０nm；
−３００nm＜Rth（a）＜−１０nm；
Ro（a）及びRth（a）は、それぞれ、前記光線ブロック材料層のRo及びRth値で、前記Ro（b）及びRth（b）は、それぞれ、前記透明高分子薄膜のRo及びRth値であり、また、nxは、表面上のX軸方向の屈折率、nyは、表面上のY軸方向の屈折率、且つ、nzは厚さ上のZ軸方向の屈折率であって；
Ro＝（nx−ny）＊d；Rth＝｛（nx＋ny）/２−nz｝＊d；（但し、dは厚さ）
であることを特徴とする請求項１１に記載の液晶ディスプレイ装置。
【請求項１３】
更に、第一光線ブロック薄膜を有し、且つ、前記第一光線ブロック薄膜は、nx>ny＝nzを満たす高分子薄膜で、前記第一光線ブロック薄膜は、６０nm<Ro<２５０nmの条件を満たし、前記Ro＝（nx−ny）＊d、前記dは光線ブロック薄膜の厚さであることを特徴とする請求項１２に記載の液晶ディスプレイ装置。
【請求項１４】
液晶素子の下表面上に、更に、第二偏光板を有し、前記第二偏光板は、少なくとも二つの透明基板、及び、二つの前記透明基板に挟持された偏光薄膜、を有し、前記液晶素子の下表面と前記第二偏光板の間に、更に、第二光線ブロック薄膜を有し、前記第二光線ブロック薄膜は、nx>ny＝nzを満たす高分子薄膜で、且つ、６０nm<Ro<２５０nmの条件を満たし、前記Ro＝（nx−ny）＊d、前記dは光線ブロック薄膜の厚さであることを特徴とする請求項１２に記載の液晶ディスプレイ装置。
【請求項１５】
液晶ディスプレイ装置であって、
上表面と下表面を有する液晶素子と、
前記上表面、或いは、前記下表面のどちらかに結合される偏光板と、
からなり、前記偏光板は、更に、
偏光板構造の強度と硬度を提供する第一透明基板と、
前記第一透明基板上に形成される偏光薄膜と、
透明高分子薄膜を有し、前記透明高分子薄膜上に、少なくとも一層の光線ブロック材料層を形成する光学補償膜と、
からなり、
前記透明高分子薄膜と前記光線ブロック材料層は、それぞれ、以下の光学条件を満たし、
２２０nm＜Ro（a）＋Ro（b）＜０．１nm；
−２７０nm＜Rth（a）＋Rth（b）＜１１０nm；
Ro（a）及びRth（a）は、それぞれ前記光線ブロック材料層のRo及びRth値であり、Ro（b）及びRth（b）は、それぞれ前記透明高分子薄膜のRo及びRth値であり、
また、nxは、表面上のX軸方向の屈折率、nyは、表面上のY軸方向の屈折率、且つ、nzは厚さ上のZ軸方向の屈折率であって；
Ro＝（nx−ny）＊d；Rth＝｛（nx＋ny）/２−nz｝＊d；（但し、dは厚さ）
であることを特徴とする液晶ディスプレイ装置。
【請求項１６】
前記光学補償膜は、偏光薄膜上に直接結合され、第一透明基板、偏光薄膜、光学補償膜を一体の偏光板構造にすると共に、前記光学補償膜の光線ブロック材料層は、更に、
−３００nm＜Rth（a）＜−１０nm；
の光学条件式を満たすことを特徴とする請求項１５に記載の液晶ディスプレイ装置。
【発明の詳細な説明】
【技術分野】
【０００１】
本発明は、光学補償膜及び光学補償膜を積層した偏光板、及び、液晶ディスプレイ装置に関するものであって、特に、LCD液晶ディスプレイ装置に適用し、光線ブロック材料を有する光学補償膜を、直接、偏光板中に形成し、視角とカラーシフトの二重補償を提供する偏光板構造とその製法に関するものである。
【背景技術】
【０００２】
液晶ディスプレイ（LCD）は、テレビ、コンピュータ、携帯電話、PDA等、各式電子情報装置上に幅広く使用されている。その中でも、TFT−LCDは、高速応答特性と正視角高コントラスト特性を有するので、近年、液晶ディスプレイの主流技術となっている。
【０００３】
図１は、公知の液晶ディスプレイ１０の断面図である。液晶ディスプレイ１０は、液晶素子１１、及び、液晶素子１１の上下両側表面にそれぞれ設置された偏光板（Polarizer）１２、１３、からなる。液晶素子１１は、ガラス基板、及び、ガラス基板上下両表面間に挟まれた複数の液晶粒子等からなる。偏光板１２（或いは、１３）は、両透明基板１２１、１２２（或いは、１３１、１３２）で、偏光膜１２３（或いは、１３３）を挟むようにして構成され、カラーシフト補償を実行する。
【０００４】
しかし、図１で示される公知の液晶ディスプレイ１０は、その視角範囲のコントラスト曲線が、図２で示されるように、垂直、水平方向にのみ、好ましい可視効果を有し、４５度角、或いは、１３５度角の視角方向では、コントラストが低下し、且つ、色彩がシフトし、ディスプレイ品質に影響を与える。
【０００５】
よって、液晶ディスプレイ上に、光学補償膜を増設し、傾斜角度上の可視効果を向上させる方法を開発した。図３は、液晶ディスプレイ２０上に光学補償板２４を増設した断面図である。主に、液晶素子２１とその上方の偏光板２２の間に、光学補償板２４を増設している。光学補償板２４は、主に、透明基板２４１、及び／或いは、多層の移相子（Phase Retarder）２４２、２４３、からなる。この移相子は、特定の波長の光に対し、所定角度と方向のブロックを生成し、液晶ディスプレイの傾斜角度上のディスプレイ品質を改善する。液晶素子２１上下両側の両偏光板２２、２３も同様に、両透明基板２２１、２２２、２３１、２３２により、偏光薄膜２２３、２３３を挟置して構成される。例えば、米国特許６７１７６４２号では、液晶ディスプレイ上に、光学補償板を増設して、視角範囲とディスプレイ品質を向上させている。
【０００６】
前述の公知例は、図３で示される液晶ディスプレイ２０のように、その偏光板２２、２３と光学補償板２４が、それぞれ、単独で作成された後、それを粘着ゲルで貼合する。偏光板２２、２３と光学補償板２４は、別途に製造する必要があるので、それぞれに、少なくとも一つの透明基板２２２、２３２、２４１を必要とし、充分な構造強度と硬度を提供しなければならない。且つ、偏光板２２、２３は更に、上下両片の透明基板２２１、２２２、２３１、２３２により、偏光薄膜２２３、２２３を保護し、防削の効果を達成しなければならない。しかし、使用する透明基板数が多いほど、粘着貼合する層数も増えて、液晶パネル全体の厚さも増加し、透光率と光学特性が低下してしまう。
【特許文献１】特開２００２−１６９００１号公報
【発明の開示】
【発明が解決しようとする課題】
【０００７】
本発明は、光学補償膜を提供し、透明高分子薄膜上に光線ブロック材料層を形成し、光学補償効果を達成することを目的とする。光学補償膜は、以下のような光学条件式を満たす。
２２０nm＜Ro（a）＋Ro（b）＜０．１nm
−２７０nm＜Rth（a）＋Rth（b）＜１１０nm
−３００nm＜Rth（a）＜−１０nm
【０００８】
Ro（a）及びRth（a）は、それぞれ、光線ブロック材料層３１４２のRo（In-plane Retardation）及びRth（Out-of plane Retardation）値である。Ro（b）及びRth（b）は、それぞれ、透明高分子薄膜３１４１のRo及びRth値である。
【０００９】
また、nxは、表面上のX軸方向の屈折率、nyは、表面上のY軸方向の屈折率、且つ、nzは厚さ上のZ軸方向の屈折率であるとき
；Ro＝（nx−ny）＊d；Rth＝｛（nx＋ny）/２−nz｝＊d；（但し、dは厚さを示す。）である。
【００１０】
本発明は、光学補償膜を積層する偏光板を提供し、光学ブロック材料を有する光学補償膜を、直接、偏光板に形成して、その中の一つの透明基板を代替することをもう一つの目的とする。これにより、偏光板は、光学補償効果を有して、視角範囲とディスプレイ品質を向上させるだけでなく、少なくとも一層の透明基板が不要なので、その厚さを減少させ、透光率と光学特性を向上する。
【００１１】
本発明は、光学補償膜を有する偏光板からなる液晶ディスプレイを提供することを更なる目的とする。偏光板構造中、特定方向の複数の光線ブロック層を積層し、液晶ディスプレイ装置の視角範囲を増加させる。４５度、或いは、１３５度の傾斜角度上、好ましいコントラストと色彩表現等の可視効果が達成される。
【課題を解決するための手段】
【００１２】
上述の目的を達成するため、本発明の提供する光学補償膜、及び、光学補償膜が積層された偏光板は、第一透明基板、偏光薄膜、及び、少なくとも一つの光学補償膜、からなる。第一透明基板は、トリアセチル基セルロースを含むTAC板からなり、偏光板構造に強度と硬度を提供する。
【００１３】
偏光薄膜は、ポリビニルアルコールを含むPVA薄膜で、偏光機能を提供する。光学補償膜は、直接、偏光薄膜上に形成され、第一透明基板、偏光薄膜、光学補償膜を一体の構造にする。光学補償膜は、透明高分子薄膜上に、光線ブロック材料層を構成してなる。
【発明の効果】
【００１４】
本発明の光学補償膜、及び、光学補償膜が積層された偏光板は、光線ブロック材料を有する光学補償膜を、直接、偏光板中に使用して、偏光板の現有の透明基板を代替し、偏光板は、実質上、光学補償膜を積層する。これにより、偏光板は、光学補償効果を有するだけでなく、好ましい視角範囲とディスプレイ品質を有し、且つ、厚さは公知技術と比較して薄く、透光率と光学特性も相対して理想的である。
【発明を実施するための最良の形態】
【００１５】
図４は、本発明の光学補償膜３１４の好ましい実施例を示す図である。主に、透明高分子薄膜３１４１上に、一層の光線ブロック材料３１４２を形成し、特定の波長の光に対し、所定角度と方向のブロックを生成して、液晶ディスプレイの傾斜角度上のディスプレイ品質の補償を達成する。好ましい実施例において、透明高分子薄膜３１４１の材質は、公知の高分子透明薄膜を使用し、好ましくは、熱可塑性樹脂とするが、機械強度、透湿性、高度透明性、熱安定性、及び、光学等向性が優位なものが好ましい。この類の高分子透明保護膜は、トリアセチル基セルロース、プロピオニル基セルロース等のセルロース系樹脂、ポリアミド系、ポリカーボネート系、ポリ系、ポリスチレン系、ポリアクリル酸系、ポリノルボルネン系、酢酸エチル系等の透明樹脂である。偏光板光学特性及び耐熱、耐湿等の耐性を考慮して、表面がアルカリ処理をして鹸化反応した後のTAC（Triacetyl Acetate Cellulose）、トリアセチル基セルロースが最も好ましい。
【００１６】
また、好ましい実施例に置いて、透明高分子薄膜３１４１と光線ブロック材料層３１４２は、それぞれ、以下の光学条件式を満たす：
２２０nm＜Ro（a）＋Ro（b）＜０．１nm
−２７０nm＜Rth（a）＋Rth（b）＜１１０nm
−３００nm＜Rth（a）＜−１０nm
【００１７】
Ro（a）及びRth（a）は、それぞれ、光線ブロック材料層３１４２のRo及びRth値である。Ro（b）及びRth（b）は、それぞれ、透明高分子薄膜３１４１のRo及びRth値である。
【００１８】
また、nxは、表面上のX軸方向の屈折率、nyは、表面上のY軸方向の屈折率、且つ、nzは厚さ上のZ軸方向の屈折率であるとき；
Ro＝（nx−ny）＊d；Rth＝｛（nx＋ny）/２−nz｝＊d；（但し、dは厚さを示す。）
【００１９】
前述の条件式により生成される光学補償膜３１４は、業界において、C−plane薄膜と称される。光学補償膜３１４が、偏光板上に積層された後、光学補償膜３１４は、所定角度と方向の光線ブロック効果を提供し、光学補償を達成し、視角範囲とディスプレイ品質の問題を改善する。本発明の光学補償膜３１４は、偏光板の偏光薄膜に対し、サポートと保護の作用も提供するので、直接、偏光板内に積層して、偏光薄膜両側に存在する透明基板の一つを代替し、全体の厚さを減少させ（公知技術と比較すると、少なくとも一つの透明基板の使用を減少させる）、光学特性を向上させる。以下でその実施態様を詳述する。
【００２０】
（第一実施例）
図５及び図６は、それぞれ、本発明の光学補償膜を積層する偏光板３１の第一実施例を示す断面図と、図５中で示される本発明の光学補償膜を積層する偏光板３１の視角範囲のコントラスト曲線を示す図である。
【００２１】
図５で示されるように、本発明の光学補償膜を積層する偏光板３１は、液晶素子３２を合わせて使用する。好ましい実施例において、液晶素子３２は、IPS（In-plane Switching）LCD素子であるが、MVA LCD、或いは、TN LCDでもよい。液晶素子３２は公知技術に属し、本発明の主な特徴ではないので、ここでは、その構成と機能を詳述しない。光学補償膜３１４を積層する偏光板３１は、主に、第一透明基板３１１、第一偏光薄膜３１２、第一光線ブロック薄膜３１３、及び、光学補償膜３１４、からなる。第一透明基板３１１は、トリアセチル基セルロースを含むTAC板からなり、好ましい強度と硬度を有して、偏光板３１全体の構造をサポートすると共に、第一偏光薄膜３１２が外力により損傷するのを防止する。第一偏光薄膜３１２は、ポリビニルアルコールを含むPVA薄膜である。ヨウ素、或いは、二色の物質、例えば、二色の染料が、PVA薄膜に吸収された後、延伸されて、特定の偏光効果を有する偏光薄膜３１２になる。透明基板３１１と偏光薄膜３１２の技術は、公知技術によるもので、ここでは詳述しない。
【００２２】
本実施例の主な特徴は、偏光板３１構造中、直接、第一光線ブロック薄膜３１３を積層することである（これも、光学補償膜の一種に属するが、光学特性と製法は、前述の光学補償膜３１４とは異なる）。図５で示されるように、第一光線ブロック薄膜３１３が、直接、第一偏光薄膜３１２上に形成され、第一透明基板３１１、第一偏光薄膜３１２、第一光線ブロック薄膜３１３を一体構造にする。且つ、第一透明基板３１１と第一光線ブロック薄膜３１３は、それぞれ、第一偏光薄膜３１２の両相対する表面上の保護層を構成する。これにより、第一光線ブロック薄膜３１３、第一偏光薄膜３１２、第一透明基板３１１が構成する本発明の偏光板３１は、独立して存在する単一素子で、且つ、単独で販売、保存、運送ができるものである。好ましい実施例中、光学補償膜３１４は、図４で示されるような、光線ブロック材料層３１４２を有する透明高分子薄膜３１４１である。更に、光学補償膜３１４、及び、第一光線ブロック薄膜３１３を積層した偏光板３１を、順に、液晶素子３２上に貼合する。
【００２３】
第一光線ブロック薄膜３１３と光学補償膜３１４は、特定の波長の光に対し、所定角度と方向のブロックを生成し、液晶ディスプレイ３０の傾斜角度上のディスプレイ品質を改善する。好ましい実施例において、第一光線ブロック薄膜３１３は、nx>ny＝nzと６０nm<Ro<２５０nmの条件を満たす高分子薄膜（通称、A-Plate薄膜）で、即ち、第一光線ブロック薄膜３１３は、光学補償膜であり、保護層でもある。光学補償膜３１４（通称、C-Plate薄膜）の光学条件は、前述のようであり、ここに詳述しない。
【００２４】
本発明の光学補償膜を積層する偏光板３１は、液晶素子３２の上表面（即ち、図中の目側）、或いは、下表面（即ち、図中のランプ側）に貼合される。図５の実施例中で、光学補償膜を積層する偏光板３１は、液晶素子３２の上表面に貼合している。液晶素子３２の下表面は、偏光板３５を貼合し、それは、第三透明基板３５１と第四透明基板３５３により、偏光薄膜３５２を挟置することにより構成される。一般的に、第一偏光薄膜３１２と第二偏光薄膜３５２の偏光方向は、垂直である。
【００２５】
図５及び図６で示されるように、本発明の光学補償膜を積層する偏光板３１の液晶ディスプレイ３０は、第一光線ブロック薄膜３１３（A-Plate）と光学補償膜３１４（C-Plate）を有するので、図２で示される公知の光学補償膜がない偏光板１２、１３の視角範囲のコントラスト曲線と比較すると、本発明の光学補償膜を積層する偏光板３１は、傾斜角度の視角範囲上、好ましいコントラストと色彩表現を提供することができ（図６で示される）、光学補償を有する偏光板の効果を達成する。また、図３の公知の偏光板２２と公知の光学補償膜を有する液晶ディスプレイ２０構造と比較すると、本発明の光学補償膜を積層する偏光板３１は、少なくとも一つ以上の透明基板の使用を省略でき、厚さが減少し、透光性と光学特性が好ましい。
【００２６】
以下の本発明の好ましい実施例中、大部分の素子は、前述の実施例と相同、或いは、類似しているので、相同、或いは、類似の素子は、相同の符号（数字の後にアルファベットを追加して区別している）と名称で示し、詳細な構成は詳述しない。
【００２７】
（第二実施例）
図７及び図８は、本発明の光線ブロック層を積層した偏光板３１ｂの第二実施例を示す断面図と、図７中で示される光線ブロック層を積層した偏光板３１ｂの第二実施例の視角範囲のコントラスト曲線図である。第二実施例において、主に、偏光薄膜３１２ｂを第一透明基板３１１ｂと光学補償膜３１４ｂ（C-Plate）の間に挟置し、且つ、光学補償膜３１４ｂは、光線ブロック材料層を有する側が下に向いている（即ち、第一偏光薄膜３１２ｂから離れている）。この時、第一透明基板３１１ｂ、第一偏光薄膜３１２ｂ、及び、光学補償膜３１４ｂにより、本発明の光学補償膜を積層する偏光板３１ｂの一体構造を構成する。光学補償膜を積層する偏光板３１ｂと第一光線ブロック薄膜３１３ｂ（A-Plate）は、感圧ゲルにより貼合され、更に、液晶素子３２ｂ上表面に結合される。この他、第二実施例中、更に、第二光線ブロック薄膜３１６（A-Plate）が、第三透明基板３５１ｂの上表面に形成されている。第二偏光薄膜３５２ｂは、第三透明基板３５１ｂと第四透明基板３５３ｂの間に挟置され、第二光線ブロック薄膜３１６、第三透明基板３５１ｂ、第二偏光薄膜３５２ｂ、及び、第四透明基板３５３ｂは、更に、液晶素子３２ｂ下表面に位置するもう一つの光学補償膜を有する偏光板３５ｂになる。
【００２８】
（第三実施例）
図９及び図１０は、本発明の光学補償膜を積層する偏光板３１ｃの第三実施例の断面図と、図９中で示される本発明の光学補償膜を積層する偏光板３１ｃの第三実施例の視角範囲のコントラスト曲線である。第一偏光薄膜３１２ｃは、第一透明基板３１１ｃと光学補償膜３１４ｃ（C-Plate）の間に形成されて、一体の偏光板３１ｃ構造をなしている。光学補償膜３１４ｃは、光学ブロック材料層を有する側が下向きになっている。第一光線ブロック薄膜３１３ｃ（A-Plate）は、光学補償膜３１４ｃ下表面に結合され、偏光板３１ｃと一体になる。その後、更に、液晶素子３２ｃ上表面に結合される。この他、第三実施例において、液晶素子３２ｃ下表面に、順に、透明基板３５４、第二偏光薄膜３５２ｃ、第四透明基板３５３ｃを設けている。好ましい実施例において、透明基板３５４は、特に、低双屈折性の透明高分子基板で、環状オレフィンポリマー（Cyclic Olefin Polymer）、環状オレフィンコポリマー（Cyclic Olefin Copolymer）、或いは、メタロセン触媒環状オレフィンコポリマー（Metallocene catalyzed Cyclic Olefin Co-polymer）等の、透明高分子薄膜である。
【００２９】
（第四実施例）
図１１は、本発明の光学補償膜を積層する偏光板３１ｄの第四実施例を示す断面図である。第一偏光薄膜３１２ｄは、第一透明基板３１１ｄと光学補償膜３１４ｄ（C-Plate）の間に挟置され、偏光板３１ｄとなり、更に、偏光板３１ｄを液晶素子３２ｄ上表面に結合する。液晶素子３２ｄ下表面は、順に、第二光線ブロック薄膜３１６ｄ（A-Plate）、第三透明基板３５１ｄ、第二偏光薄膜３５２ｄ、第四透明基板３５３ｄを設置する。
【００３０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００３１】
【図１】公知の液晶ディスプレイ１０の断面図である。
【図２】図１で示される公知の液晶ディスプレイの視角範囲のコントラスト曲線図である。
【図３】公知の液晶ディスプレイ上に光学補償板を設置した断面図である。
【図４】本発明の光学補償膜の好ましい具体例の断面図である。
【図５】本発明の光学補償膜を積層した偏光板の第一実施例を示す断面図である。
【図６】図５で示される本発明の光学補償膜を積層した偏光板の第一実施例の視角範囲のコントラスト曲線を示す断面図である。
【図７】本発明の光学補償膜を積層した偏光板の第二実施例を示す断面図である。
【図８】図７で示される本発明の光学補償膜を積層した偏光板の第二実施例の視角範囲のコントラスト曲線を示す断面図である。
【図９】本発明の光学補償膜を積層した偏光板の第三実施例を示す断面図である。
【図１０】図９で示される本発明の光学補償膜を積層した偏光板の第三実施例の視角範囲のコントラスト曲線を示す断面図である。
【図１１】本発明の光学補償膜を積層した偏光板の第四実施例を示す断面図である。
【符号の説明】
【００３２】
１０、２０…公知の液晶ディスプレイ
１１、２１…液晶素子
１２、１３、２２、２３…偏光板
１２１、１２２、１３１、１３２、２２１、２２２、２３１、２３２、２４１…透明基板
１２３、１３３…偏光膜
２２３、２３３…偏光薄膜
２４…光学補償膜
２４２、２４３…光学ブロック薄膜
３０…液晶ディスプレイ
３１、３１ｂ、３１ｃ、３１ｄ…偏光板
３１１、３１１ｂ、３１１ｃ、３１１ｄ…第一透明基板
３１２、３１２ｂ、３１２ｃ、３１２ｄ…第一偏光薄膜
３１３、３１３ｂ、３１３ｃ…第一光線ブロック薄膜
３１４、３１４ｂ、３１４ｃ、３１４ｄ…光学補償膜
３１４１…透明高分子薄膜
３１４２…光線ブロック材料層
３１６、３１６ｄ…第二光線ブロック薄膜
３２、３２ｂ、３２ｃ、３２ｄ…液晶素子
３５、３５ｂ、３５ｃ、３５ｄ…偏光板
３５１、３５１ｂ、３５１ｄ…第三透明基板
３５２、３５２ｂ、３５２ｃ、３５２ｄ…第二偏光薄膜
３５３、３５３ｂ、３５３ｃ、３５３ｄ…第四透明基板
３５４…低双屈折性透明基板
【図１】
2006126733.tif 000003
【図２】
2006126733.tif 000004
【図３】
2006126733.tif 000005
【図４】
2006126733.tif 000006
【図５】
2006126733.tif 000007
【図６】
2006126733.tif 000008
【図７】
2006126733.tif 000009
【図８】
2006126733.tif 000010
【図９】
2006126733.tif 000011
【図１０】
2006126733.tif 000012
【図１１】
2006126733.tif 000013